"ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが7~0質量、含有されているビニル芳香族炭化水素系樹脂bと、ゴム変性ビニル芳香族炭化水素重合体cと、を、含有し、前記ブロック共重合体aと前記ビニル芳香族炭化水素系樹脂bとが質量比で、a/b=20/80~80/20の範囲であり、前記とbとcの合計を100質量としたとき、前記ゴム変性ビニル芳香族炭化水素重合体cの含有量が1~15質量である、樹脂組成物を成形してなる、ダイアライザー。ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが7~0質量、含有されているビニル芳香族炭化水素系樹脂bと、ゴム変性ビニル芳香族炭化水素重合体cと、を、含有し、前記ブロック共重合体aと前記ビニル芳香族炭化水素系樹脂bとが質量比で、a/b=20/80~80/20の範囲であり、前記とbとcの合計を100質量としたとき、トルエン不溶分が0.3~5質量である樹脂組成物を成形してなる、ダイアライザー。前記樹脂組成物は、ISO75に規定される荷重1.8MPaにおける荷重たわみ温度が、65°C以上である請求項1又は2に記載のダイアライザー。前記ブロック共重合体aと前記ビニル芳香族炭化水素系樹脂bの各々に含まれる共役ジエンの含有量の合計量が、前記ブロック共重合体aと、前記ビニル芳香族炭化水素系樹脂bの合計量に対して4~15質量である、請求項1乃至3のいずれか一項に記載のダイアライザー。前記ブロック共重合体aと前記ビニル芳香族炭化水素系樹脂bとゴム変性ビニル芳香族炭化水素重合体cの各々に含まれる共役ジエンの含有量の合計量が、前記aとbとcの合計量に対して3~14質量である、請求項1乃至4のいずれか一項に記載のダイアライザー。前記ビニル芳香族炭化水素系樹脂bが、GPC法により測定した分子量分布Mw/Mnが1~1.5の範囲であって、かつ、ビニル芳香族炭化水素が93~99.9質量、共役ジエンが7~0.1質量、含有されているビニル芳香族炭化水素共役ジエン共重合体b-1である、請求項1乃至5のいずれか一項に記載のダイアライザー。前記ビニル芳香族炭化水素系樹脂bが、GPC法により測定した分子量分布Mw/Mnが2.1~10の範囲であり、ビニル芳香族炭化水素単独重合体b-2である、請求項1乃至5のいずれか一項に記載のダイアライザー。前記ビニル芳香族炭化水素系樹脂bが、GPC法により測定した分子量分布Mw/Mnが1~1.5の範囲であって、かつ、ビニル芳香族炭化水素が93~99.9質量、共役ジエンが7~0.1質量、含有されている、ビニル芳香族炭化水素共役ジエン共重合体b-1と、GPC法により測定した分子量分布Mw/Mnが2.1~10の範囲である、ビニル芳香族炭化水素単独重合体b-2との双方から構成され、前記ビニル芳香族炭化水素共役ジエン共重合体b-1と前記ビニル芳香族炭化水素単独重合体b-2とが、重量比でb-1/b-2=20/80~80/20の範囲である、請求項1乃至5のいずれか一項に記載のダイアライザー。前記ビニル芳香族炭化水素共役ジエン共重合体b-1が、少なくとも2以上のビニル芳香族炭化水素重合体ブロックを有し、かつ、当該2以上のビニル芳香族炭化水素重合体ブロックが、前記ビニル芳香族炭化水素共役ジエン共重合体b-1の両末端に結合している、請求項6又は8に記載のダイアライザー。前記ゴム変性ビニル芳香族炭化水素重合体cには、平均粒子径が1.5μm~5μmのグラフトゴム粒子が含有されている請求項1乃至9のいずれか一項に記載のダイアライザー。ビニル芳香族炭化水素を主体とし、共役ジエンを2~14質量含有する樹脂組成物を成形したダイアライザーであって、ISO306に規定されるビカット軟化温度が、荷重条件10Nにて93°C以上であり、前記樹脂組成物のJISK5400に規定されるデュポン衝撃強度が3kgcm以上である、ダイアライザー。しかしながら、特許文献1に開示されている樹脂組成物は、耐γ線性及び透明性については優れているものの、特に耐熱性と耐衝撃性とのバランスの観点からは、未だ十分な特性が得られていない。また、特許文献2に開示されている特定のスチレン系共重合樹脂からなる人工腎臓透析器の本体においては、実際に回路に組み込んで使用する際、透析装置の接続部に軟質塩化ビニル製チューブが用いられていると、軟質塩化ビニルに配合されている可塑剤が移行して極度に白化するという欠点があり、人工腎臓透析器としての要求特性が満足できないという問題がある。さらに、特許文献1及び特許文献2に開示されている材料を用いると、ダイアライザー本体に中空糸膜をウレタン等の熱硬化性樹脂で固定した後に端面の切削加工を行う際、本体の割れや欠けといった不具合が多く発生することが予想され、製造歩留まりの観点や、不良品発生の防止の観点から、材料物性の改善を図る必要がある。そこで本発明においては、ビニル芳香族炭化水素系樹脂の特徴である、良好な電子線或いはγ線に対する耐性と透明性と、さらには良好な切削加工性とを有し、耐衝撃性と耐熱性のバランスに極めて優れるダイアライザーを提供することを目的とする。本発明者らは鋭意検討の結果、特定の構造を有するビニル芳香族炭化水素と共役ジエンとからなるブロック共重合体aと、特定のビニル芳香族炭化水素を主体とするビニル芳香族炭化水素系樹脂bと、ゴム変性ビニル芳香族炭化水素重合体c、とからなる樹脂組成物をダイアライザー本体及びヘッダーの材料に用いることによって、上記従来技術の課題を解決できることを見出し、本発明を完成するに至った。すなわち、本発明は以下の通りである。1ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが7~0質量、含有されているビニル芳香族炭化水素系樹脂bと、ゴム変性ビニル芳香族炭化水素重合体cと、を、含有し、前記ブロック共重合体aと前記ビニル芳香族炭化水素系樹脂bとが質量比で、a/b=20/80~80/20の範囲であり、前記とbとcの合計を100質量としたとき、前記ゴム変性ビニル芳香族炭化水素重合体cの含有量が1~15質量である、樹脂組成物を成形してなる、ダイアライザー。2ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが7~0質量、含有されているビニル芳香族炭化水素系樹脂bと、ゴム変性ビニル芳香族炭化水素重合体cと、を、含有し、前記ブロック共重合体aと前記ビニル芳香族炭化水素系樹脂bとが質量比で、a/b=20/80~80/20の範囲であり、前記とbとcの合計を100質量としたとき、トルエン不溶分が0.3~5質量である樹脂組成物を成形してなる、ダイアライザー。3前記樹脂組成物は、ISO75に規定される荷重1.8MPaにおける荷重たわみ温度が、65°C以上である前記1又は2に記載のダイアライザー。4前記ブロック共重合体aと前記ビニル芳香族炭化水素系樹脂bの各々に含まれる共役ジエンの含有量の合計量が、前記ブロック共重合体aと、前記ビニル芳香族炭化水素系樹脂bの合計量に対して4~15質量である、前記1乃至3のいずれか一に記載のダイアライザー。5前記ブロック共重合体aと前記ビニル芳香族炭化水素系樹脂bとゴム変性ビニル芳香族炭化水素重合体cの各々に含まれる共役ジエンの含有量の合計量が、前記aとbとcの合計量に対して3~14質量である、前記1乃至4のいずれか一に記載のダイアライザー。6前記ビニル芳香族炭化水素系樹脂bが、GPC法により測定した分子量分布Mw/Mnが1~1.5の範囲であって、かつ、ビニル芳香族炭化水素が93~99.9質量、共役ジエンが7~0.1質量、含有されているビニル芳香族炭化水素共役ジエン共重合体b-1である、前記1乃至5のいずれか一に記載のダイアライザー。7前記ビニル芳香族炭化水素系樹脂bが、GPC法により測定した分子量分布Mw/Mnが2.1~10の範囲であり、ビニル芳香族炭化水素単独重合体b-2である、前記1乃至5のいずれか一に記載のダイアライザー。8前記ビニル芳香族炭化水素系樹脂bが、GPC法により測定した分子量分布Mw/Mnが1~1.5の範囲であって、かつ、ビニル芳香族炭化水素が93~99.9質量、共役ジエンが7~0.1質量、含有されている、ビニル芳香族炭化水素共役ジエン共重合体b-1と、GPC法により測定した分子量分布Mw/Mnが2.1~10の範囲である、ビニル芳香族炭化水素単独重合体b-2と、から構成され、前記ビニル芳香族炭化水素共役ジエン共重合体b-1と前記ビニル芳香族炭化水素単独重合体b-2とが、重量比でb-1/b-2=20/80~80/20の範囲である、前記1乃至5のいずれか一に記載のダイアライザー。9前記ビニル芳香族炭化水素共役ジエン共重合体b-1が、少なくとも2以上のビニル芳香族炭化水素重合体ブロックを有し、かつ、当該2以上のビニル芳香族炭化水素重合体ブロックが、前記ビニル芳香族炭化水素共役ジエン共重合体b-1の両末端に結合している、前記6又は8に記載のダイアライザー。10前記ゴム変性ビニル芳香族炭化水素重合体cには、平均粒子径が1.5μm~5μmのグラフトゴム粒子が含有されている、前記1乃至9のいずれか一に記載のダイアライザー。11ビニル芳香族炭化水素を主体とし、共役ジエンを2~14質量含有する樹脂組成物を成形したダイアライザーであって、ISO306に規定されるビカット軟化温度が、荷重条件10Nにて93°C以上であり、前記樹脂組成物のJISK5400に規定されるデュポン衝撃強度が3kgcm以上である、ダイアライザー。本発明によれば、ダイアライザー内部の視認性が良好な透明性を有し、電子線やγ線照射による滅菌処理後も変色や物性低下が効果的に低減化され、かつ製造工程における切削加工性も良好であり、高い耐熱性と耐衝撃性とのバランスに優れる、ダイアライザーが得られる。以下、本発明を実施するための形態以下、本実施形態と言う。について、図を参照して説明する。本発明は、以下の記載に限定されるものではなく、その要旨の範囲内で種々変形して実施できる。なお、上下左右等の位置関係は、特に断らない限り、図面に示す位置関係に基づくものとし、さらに図面の寸法比率は、図示の比率に限定されるものではない。さらに、本明細書において、略を付した用語は、当業者の技術常識の範囲内でその略を除いた用語の意味を示すものであり、略を除いた意味自体をも含むものとする。ダイアライザー本実施形態のダイアライザーは、ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが0~10質量、含有されているビニル芳香族炭化水素系樹脂bと、ゴム変性ビニル芳香族炭化水素重合体cと、を、含有し、前記ブロック共重合体aと前記ビニル芳香族炭化水素系樹脂bとが質量比で、a/b=20/80~80/20の範囲であり、前記とbとcの合計を100質量としたとき、ゴム変性ビニル芳香族炭化水素重合体cの含有量が1~15質量である、樹脂組成物を成形してなるものである。ダイアライザーの構成図1に本実施形態のダイアライザーの概略側面図を示す。本実施形態のダイアライザーとは、両端に開口を有する略円筒形状のダイアライザー本体10と、当該ダイアライザー本体の開口に設けられているヘッダー12a、12bを具備している。前記ダイアライザー本体10の側壁部であって、両端の開口近傍には、それぞれノズル部11a、11bが設けられており、外部の透析装置と接続可能になされている。前記ヘッダー12a、12bには、それぞれヘッダーの一部を成すノズル20a、20bが設けられている。実際に人工透析を実施する際には、ダイアライザー本体10の内部に所定の中空糸膜を収納し、ヘッダー12a、12bで封止した状態で使用し、ノズル20a又は20bを介して体液を注入する。また、透析液と呼ばれる電解質水溶液をノズル部11a、11bを介して循環させる。本実施形態のダイアライザーの構成に関しては、便宜上、所定の樹脂組成物を成形したものとして説明するが、本実施形態において対象としているダイアライザーは、実際に透析を行う際に使用する中空糸膜を含んだ構成であってもよい。なお、ダイアライザー内部に収納される中空糸膜は、その構造、機能、及び構成材料等、特に限定されるものではなく、従来公知のものをいずれも使用できる。体液は、ノズル20b又は20aからノズル20a又は20bへと導かれ、さらに循環するようになされる。中空糸膜により透析が行われた後、ノズル部11a、11bから外部へと導かれるようになされる。樹脂組成物本実施形態のダイアライザーを構成する樹脂組成物は、ビニル芳香族炭化水素が60~80質量、共役ジエンが40~20質量、含有されており、2以上のビニル芳香族炭化水素重合体ブロックを有するブロック共重合体aと、ビニル芳香族炭化水素が93~100質量、共役ジエンが7~0質量、含有されているビニル芳香族炭化水素系樹脂bと、ゴム変性ビニル芳香族炭化水素重合体cと、を、含有する。前記ブロック共重合体aと前記ビニル芳香族炭化水素系樹脂bとが質量比で、a/b=20/80~80/20の範囲であり、前記とbとcの合計を100質量としたとき、ゴム変性ビニル芳香族炭化水素重合体cの含有量が1~15質量である。なお、本実施形態のダイアライザーを構成する樹脂組成物は、配合成分として前記ブロック共重合体a、ビニル芳香族炭化水素系樹脂b、ゴム変性ビニル芳香族炭化水素重合体cを上述した比率で含有しているが、樹脂組成物全体しては、ビニル芳香族炭化水素を主体として含有し、共役ジエンを2~14質量含有する。なおここで主体とするとは、含有量が50質量以上であることを意味し、60質量以上であることが好ましい。前記樹脂組成物を構成するビニル芳香族炭化水素としては、例えば、スチレン、o-メチルスチレン、p-メチルスチレン、p-tert-ブチルスチレン、1,3-ジメチルスチレン、α-メチルスチレン、ビニルナフタレン、ビニルアントラセン、1,1-ジフェニルエチレン等が挙げられる。特にスチレンが一般的であり好ましい。これらは単独で用いてもよく、2種以上を併用してもよい。前記樹脂組成物を構成する共役ジエンとは、一対の共役二重結合を有するジオレフィンである。例えば、1,3-ブタジエン、2-メチル-1,3-ブタジエンイソプレン、2,3-ジメチル-1,3-ブタジエン、1,3-ペンタジエン、1,3-ヘキサジエン等が挙げられる。特に、1,3-ブタジエン、イソプレンが一般的であり好ましい。これらは単独で用いてもよく、2種以上を併用してもよい。上述したように、前記樹脂組成物は、ビニル芳香族炭化水素を主体として含有し、共役ジエンを2~14質量含有する。前記樹脂組成物中には、後述するように、前記a成分、b成分、c成分以外の成分が含まれている場合もある。樹脂組成物を上記a成分、b成分、c成分により構成されるものとした場合、ビニル芳香族炭化水素含有量は、樹脂組成物中86質量~97質量であり、共役ジエン含有量は3質量~14質量であることが好ましい。より好ましくは、ビニル芳香族炭化水素含有量が87質量~93質量であり、共役ジエン含有量が7質量~13質量である。さらに好ましくは、ビニル芳香族炭化水素含有量が87質量~91質量であり、共役ジエン含有量が9質量~13質量である。ビニル芳香族炭化水素を主体として含有し、共役ジエンを2~14質量含有する樹脂組成物を用いることにより、耐衝撃性及び耐熱性のバランスに優れたダイアライザーが得られる。前記樹脂組成物におけるビニル芳香族炭化水素の含有量、及び共役ジエンの含有量は、UV計紫外線吸光光度計を用いて測定できる。具体的には、後述する実施例に記載した方法により測定できる。<ブロック共重合体a>ブロック共重合体aの構造前記樹脂組成物を構成するブロック共重合体aは、ビニル芳香族炭化水素を60~80質量、共役ジエンを40~20質量、含有し、2以上のビニル芳香族炭化水素重合体ブロックを有する。ブロック共重合体aのビニル芳香族炭化水素含有量は、好ましくは64質量~76質量であり、より好ましくは68質量~72質量である。共役ジエン含有量は、好ましくは36質量~24質量であり、より好ましくは28質量~32質量である。ビニル芳香族炭化水素含有量が60質量~80質量、共役ジエン含有量が40質量~20質量であるブロック共重合体aを用いることにより、耐衝撃性及び耐熱性のバランスに優れた樹脂組成物及びこれを成形したダイアライザーが得られる。ブロック共重合体aのビニル芳香族炭化水素の含有量、及び共役ジエンの含有量は、UV計紫外線吸光光度計を用いて測定できる。具体的には、後述する実施例に記載した方法により測定できる。ブロック共重合体aの具体的な構造は、下記に例示する構造式になんら限定されないが、例えば下記のブロック構造を有するものが挙げられる。S1-B1-S2S1-B1-S2-B2S1-B/S1-S2S1-B/S1-S2-B/S2S1-B/S1-B/S2-S2S1-B1-B/S1-S2S1-B1-B/S1-B2-S2なお、上記のブロック構造を表す式中の、S、B、B/Sに付した番号は、それぞれブロック共重合体におけるビニル芳香族炭化水素ブロックSと、共役ジエン重合体ブロックBと、ビニル芳香族炭化水素/共役ジエン共重合体ブロックB/Sのブロックを同定するための番号であり、数字が異なるものは、それぞれの分子量重合度が同じであっても異なっていてもよい。ブロック共重合体aは、線状でも分岐状でもよいが、線状ブロック共重合体の方が成形加工性と物性とのバランスの観点から好ましい。また、耐熱性の観点から、2以上のビニル芳香族炭化水素ブロックが、線状ブロック共重合体の両端に存在していることが好ましい。ブロック共重合体aの製造方法ブロック共重合体aは、炭化水素溶媒中、重合開始剤を用い、ビニル芳香族炭化水素及び共役ジエンを共重合することにより得られる。ブロック共重合体aの製造に用いる炭化水素溶媒としては、従来公知の炭化水素溶媒が使用でき、例えば、n-ブタン、イソブタン、n-ペンタン、n-ヘキサン、n-ヘプタン、n-オクタン等の脂肪族炭化水素類、シクロペンタン、メチルシクロペンタン、シクロヘキサン、メチルシクロヘキサン、シクロヘプタン、メチルシクロヘプタン等の脂環式炭化水素類、また、ベンゼン、トルエン、キシレン、エチルベンゼン等の芳香族炭化水素等が挙げられる。これらは1種単独で使用してもよく、2種以上混合使用してもよい。特に、n-へキサン、シクロヘキサンが一般的で好ましく使用される。前記重合開始剤としては、一般的に共役ジエン及びビニル芳香族化合物に対しアニオン重合活性があることが知られている脂肪族炭化水素アルカリ金属化合物、芳香族炭化水素アルカリ金属化合物、有機アミノアルカリ金属化合物等を用いることができる。アルカリ金属としては、リチウム、ナトリウム、カリウム等が挙げられ、好適な有機アルカリ金属化合物としては、炭素数1~20の脂肪族及び芳香族炭化水素リチウム化合物であって、1分子中に1個のリチウムを含む化合物や1分子中に複数のリチウムを含むジリチウム化合物、トリリチウム化合物、テトラリチウム化合物が挙げられる。具体的には、n-プロピルリチウム、n-ブチルリチウム、sec-ブチルリチウム、tert-ブチルリチウム、ヘキサメチレンジリチウム、ブタジエニルジリチウム、イソプレニルジリチウム、ジイソプロペニルベンゼンとsec-ブチルリチウムの反応生成物、さらにはジビニルベンゼンとsec-ブチルリチウムと少量の1,3-ブタジエンとの反応生成物等が挙げられる。また更に、米国特許第5,708,092号明細書、英国特許第2,241,239号明細書、米国特許第5,527,753号明細書等に開示されている有機アルカリ金属化合物も使用することができる。これらは1種単独で使用してもよく、2種以上混合使用してもよい。特に、n-ブチルリチウムが一般的で好ましく使用される。ブロック共重合体aの製造プロセスには、何ら制約は無く、重合途中から開始剤を添加する方法、重合途中に重合活性点未満のアルコール、水等を添加した後、再度モノマーを供給して重合を継続する方法等を適宜選択することにより、互いに分子量の異なる複数の成分が存在するブロック共重合体aを作製することができる。また、ブロック共重合体aの製造プロセスにおいて、重合原料であるビニル芳香族炭化水素及び共役ジエンの仕込み比率を調整することにより、最終的に得られるブロック共重合体aのビニル芳香族炭化水素含有量及び共役ジエン含有量を制御できる。ブロック共重合体aの製造プロセスにおいて、前記ビニル芳香族炭化水素ブロックS、共役ジエン重合体ブロックBを形成する方法としては、原料となるビニル芳香族炭化水素化合物、あるいは共役ジエンの一方のみを連続的に重合系に供給して重合を行えばよい。また、ビニル芳香族炭化水素と共役ジエンとからなる共重合体ブロックB/Sを作製する方法としては、ビニル芳香族炭化水素と共役ジエンとの混合物を連続的に重合系に供給して重合する方法が挙げられる。または極性化合物あるいはランダム化剤を使用して、ビニル芳香族炭化水素と共役ジエンとを共重合する等の方法が挙げられる。極性化合物やランダム化剤としては、例えば、テトラヒドロフラン、ジエチレングリコールジメチルエーテル、ジエチレングリコールジブチルエーテル等のエーテル類、トリエチルアミン、テトラメチルエチレンジアミン等のアミン類、チオエーテル類、ホスフィン類、ホスホルアミド類、アルキルベンゼンスルホン酸塩、カリウムやナトリウムのアルコキシド等が挙げられる。ブロック共重合体aの平均分子量及び分子量分布ブロック共重合体aは、本実施形態のダイアライザーを構成する樹脂組成物の物性と加工性とのバランスの観点から、重量平均分子量Mw、数平均分子量Mnともに、1万~100万の範囲が好ましく、より好ましくは3万~30万の範囲である。ブロック共重合体aの分子量分布Mw/Mnに関しては特に制限は無い。ブロック共重合体aの平均分子量及び分子量分布は、ゲルパーミエーションクロマトグラフィーGPCにより測定できる。これらの測定は、既知の分子量を有する標準サンプルを使用し、検量線法を適用することにより求めることができる。具体的には、分子量はGPC用の単分散ポリスチレンを用いて検量線を作成し、常法例えばゲルクロマトグラフィー<基礎編>講談社発行に従って算出する。測定方法の詳細については、後述の実施例にて説明する。カップリング剤等により一部ポリマーの重合活性末端を会合させることにより、異なる分子量の組み合わせを有するブロック共重合体aを得ることができる。これによりブロック共重合体aの分子量や分子量分布Mw/Mnを制御することができる。さらには、重合途中に、エタノール等のアルコールを、用いた重合開始剤よりも少ないモル数の量を添加することにより、一部のポリマーの重合を停止させることが可能である。ブロック共重合体aのSブロック率ブロック共重合体aにおける全ビニル芳香族炭化水素単位のうち、重合体ブロックを構成している割合以下、Sブロック率と言う。は、好ましくは60~100質量であり、より好ましくは70~100質量であり、さらに好ましくは80~100質量である。この範囲のSブロック率を有するブロック共重合体aを用いることにより、耐衝撃性と耐熱性に優れた樹脂組成物及びこれを成形したダイアライザーが得られる。ブロック共重合体aにおける全ビニル芳香族炭化水素単位のうち、重合体ブロックを構成している割合Sブロック率は、ブロック共重合体aを構成している全てのビニル芳香族炭化水素単位のうち、共役ジエンとの共重合に関与していない単独重合体前述の具体的な構造として記載したS1やS2を構成しているビニル芳香族炭化水素単位の割合を意味している。この割合は、共役ジエンの重合過程に際に、ビニル芳香族炭化水素との共重合比率を調整することにより制御できる。ブロック共重合体aにおける全ビニル芳香族炭化水素単位のうち、重合体ブロックを構成している割合Sブロック率は、四酸化オスミウムを触媒としてジターシャリーブチルハイドロパーオキサイドによりブロック共重合体を酸化分解する方法I.M.KOLTHOFF,etal.,J.Polym.Sci.1,4291946に記載の方法により得たビニル芳香族炭化水素重合体ブロック成分但し平均重合度が約30以下のビニル芳香族炭化水素重合体成分は除かれている。を、ブロック共重合体a中の全ビニル芳香族炭化水素の重量で除することにより算出できる。ブロック共重合体aのメルトフローレートブロック共重合体aのメルトフローレートISO1133温度200°C、荷重5kgfは、本実施形態のダイアライザーを構成する樹脂組成物の加工性や機械的特性の観点から、0.1~50g/10分が好ましく、1~20g/10分がより好ましい。ブロック共重合体aの含有量本実施形態のダイアライザーを構成する樹脂組成物においては、ブロック共重合体aは、当該ブロック共重合体aと後述するビニル芳香族炭化水素系樹脂bとの組成比率が、質量比でa/b=20/80~80/20の範囲で含有されている。好ましくは、ブロック共重合体aと後述するビニル芳香族炭化水素系樹脂bの、各々に含まれる共役ジエンの総含有量が、ブロック共重合体aとビニル芳香族炭化水素系樹脂bの合計質量に対して4~15質量の範囲に含まれる組成比率となるようにする。そのため、より好ましい組成範囲は、ブロック共重合体aとビニル芳香族炭化水素系樹脂b各々に含まれる共役ジエン含有量に依存する。上記共役ジエン総含有量が、ブロック共重合体aとビニル芳香族炭化水素系樹脂bの合計量に対して4~15質量の範囲とすることにより、耐熱性と耐衝撃性のバランスに優れた樹脂組成物及びこれを成形したダイアライザーが得られる。また、本実施形態のダイアライザーを構成する樹脂組成物においては、前記ブロック共重合体aと前記ビニル芳香族炭化水素系樹脂bとゴム変性ビニル芳香族炭化水素重合体cの各々に含まれる共役ジエンの含有量の合計量が、前記aとbとcの合計量に対して3~14質量であることが好ましい。上記共役ジエン総含有量が、ブロック共重合体aとビニル芳香族炭化水素系樹脂bとゴム変性ビニル芳香族炭化水素重合体cの合計量に対して3~14質量の範囲とすることにより、耐熱性と耐衝撃性のバランスに優れた樹脂組成物及びこれを成形したダイアライザーが得られる。<ビニル芳香族炭化水素系樹脂b>前記樹脂組成物を構成するビニル芳香族炭化水素系樹脂bは、後述するビニル芳香族共役ジエン共重合体b-1、ビニル芳香族炭化水素単独重合体b-2のいずれか一方、あるいはそれら双方の混合物からなる。ビニル芳香族炭化水素系樹脂bは、ビニル芳香族炭化水素を93~100質量、共役ジエンを7~0質量含有する。以下、前記重合体b-1とb-2について、各々説明する。ビニル芳香族炭化水素共役ジエン共重合体b-1及びその製造方法ビニル芳香族炭化水素共役ジエン共重合体b-1は、ビニル芳香族炭化水素含有量が93質量~99.9質量であり、共役ジエン含有量が0.1質量~7質量である。この組成範囲のビニル芳香族炭化水素共役ジエン共重合体b-1を使用することにより、高い耐熱性と耐衝撃性のバランスに優れる、樹脂組成物及びこれを成形したダイアライザーを得ることが可能となる。より好ましいビニル芳香族炭化水素共役ジエン共重合体b-1の組成比率は、ビニル芳香族炭化水素含有量が95質量~99.5質量で、共役ジエン含有量が0.5質量~5質量であり、最も好ましくは、97質量~99.5質量である。b成分としてビニル芳香族炭化水素単独重合体を用いる場合は、b-2とし、前記b-1成分と区別することとする。ビニル芳香族炭化水素共役ジエン共重合体b-1の具体的な構造、すなわち、ビニル芳香族炭化水素化合物と共役ジエンとの連鎖構造については、なんら限定されない。ビニル芳香族炭化水素化合物と共役ジエンがランダムに結合したランダム構造でも、ブロック構造のいずれでもよい。ビニル芳香族炭化水素共役ジエン共重合体b-1の具体的な構造は、例えば下記の構造を有するものが例示することができるが、これらに限定されるものではない。B/S1B/S1-B/S2S1-B1S1-B/S1S1-B1-S2S1-B/S1-S2S1-B1-B/S1-S2S1-B1-S2-B/S1S1-B/S1-S2-B1なお、上記のブロック構造を表す式中の、S、B、B/Sに付した番号は、それぞれブロック共重合体におけるビニル芳香族炭化水素ブロックSと、共役ジエン重合体ブロックBと、ビニル芳香族炭化水素/共役ジエン共重合体ブロックB/Sのブロックを同定するための番号であり、数字が異なるものは、それぞれの分子量重合度が同じであっても異なっていてもよい。また、耐熱性の観点から、ビニル芳香族炭化水素共役ジエン共重合体b-1は、ビニル芳香族炭化水素化合物ブロックと共役ジエンブロックからなるブロック共重合体であることが好ましく、共役ジエンブロックが重合体連鎖中に内包された、両端にビニル芳香族炭化水素化合物ブロックを有するブロック構造がより好ましい。例示した上記構造で言えば、S1-B1-S2S1-B/S1-S2の2つがより好ましく、S1-B1-S2の構造がさらに好ましい。さらにより好ましいビニル芳香族炭化水素共役ジエン共重合体b-1の構造は、両端の2つのビニル芳香族炭化水素ブロックのピーク分子量MwがGPC曲線にて一致、あるいはピーク分子量Mwの差が2万以内と近い構造、すなわち、共役ジエンブロックがビニル芳香族炭化水素共役ジエン共重合体b-1の中央付近に存在している構造である。また、ビニル芳香族炭化水素共役ジエン共重合体b-1は、成形加工性と物性とのバランスから線状ブロック共重合体であることが好ましい。樹脂組成物を構成するビニル芳香族炭化水素共役ジエン共重合体b-1は、所定の炭化水素溶媒中、重合開始剤を用い、ビニル芳香族炭化水素及び共役ジエンを共重合することにより得られる。ビニル芳香族炭化水素としては、例えば、スチレン、o-メチルスチレン、p-メチルスチレン、p-tert-ブチルスチレン、1,3-ジメチルスチレン、α-メチルスチレン、ビニルナフタレン、ビニルアントラセン、1,1-ジフェニルエチレン等が挙げられる。特にスチレンが一般的であり好ましい。これらは単独で用いてもよく、2種以上を併用してもよい。共役ジエンとは、一対の共役二重結合を有するジオレフィンである。例えば、1,3-ブタジエン、2-メチル-1,3-ブタジエンイソプレン、2,3-ジメチル-1,3-ブタジエン、1,3-ペンタジエン、1,3-ヘキサジエン等が挙げられる。特に、1,3-ブタジエン、イソプレンが一般的であり好ましい。これらは単独で用いてもよく、2種以上を併用してもよい。ビニル芳香族炭化水素共役ジエン共重合体b-1の製造に用いる炭化水素溶媒としては、例えば、n-ブタン、イソブタン、n-ペンタン、n-ヘキサン、n-ヘプタン、n-オクタン等の脂肪族炭化水素類;シクロペンタン、メチルシクロペンタン、シクロヘキサン、メチルシクロヘキサン、シクロヘプタン、メチルシクロヘプタン等の脂環式炭化水素類;また、ベンゼン、トルエン、キシレン、エチルベンゼン等の芳香族炭化水素等が挙げられる。これらは1種を単独で使用してもよく、2種以上混合使用してもよい。特に、n-へキサン、シクロヘキサンが一般的で好ましく使用される。前記重合開始剤としては、一般的に共役ジエン及びビニル芳香族化合物に対しアニオン重合活性があることが知られている脂肪族炭化水素アルカリ金属化合物、芳香族炭化水素アルカリ金属化合物、有機アミノアルカリ金属化合物等を用いることができる。アルカリ金属としては、リチウム、ナトリウム、カリウム等が挙げられ、好適な有機アルカリ金属化合物としては、炭素数1~20の脂肪族及び芳香族炭化水素リチウム化合物であって、1分子中に1個のリチウムを含む化合物や1分子中に複数のリチウムを含むジリチウム化合物、トリリチウム化合物、テトラリチウム化合物が挙げられる。具体的には、n-プロピルリチウム、n-ブチルリチウム、sec-ブチルリチウム、tert-ブチルリチウム、ヘキサメチレンジリチウム、ブタジエニルジリチウム、イソプレニルジリチウム、ジイソプロペニルベンゼンとsec-ブチルリチウムの反応生成物、さらにはジビニルベンゼンとsec-ブチルリチウムと少量の1,3-ブタジエンとの反応生成物等が挙げられる。また更に、米国特許第5,708,092号明細書、英国特許第2,241,239号明細書、米国特許第5,527,753号明細書等に開示されている有機アルカリ金属化合物も使用することができる。これらは1種を単独で使用してもよく、2種以上を混合使用してもよい。特に、n-ブチルリチウムが一般的で好ましく使用される。ビニル芳香族炭化水素共役ジエン共重合体b-1の平均分子量及び分子量分布ビニル芳香族炭化水素共役ジエン共重合体b-1は、樹脂組成物の物性及び加工性のバランスの観点から、重量平均分子量Mw、数平均分子量Mnともに1万~100万の範囲であることが好ましく、より好ましくは3万~30万の範囲である。ビニル芳香族炭化水素共役ジエン共重合体b-1の平均分子量及び分子量分布は、ゲルパーミエーションクロマトグラフィーGPCにより測定できる。ビニル芳香族炭化水素共役ジエン共重合体b-1の平均分子量及び分子量分布は、既知の分子量を有する標準サンプルを使用し、検量線法を適用することにより求められる。ビニル芳香族炭化水素共役ジエン共重合体b-1の分子量分布Mw/Mnは、1~1.5の範囲であることが好ましく、1~1.4の範囲であることがより好ましく、1~1.2の範囲であることがさらに好ましい。共重合体b-1の分子量分布はMw/Mnは、GPC測定により得られたGPC曲線を用い面積比から成分比率を求めることで算出できる。分子量分布が狭いほどMw/Mnの値は1に限りなく近付く。全ての分子の分子量が同一であり、分布が存在しない場合、Mw/Mnの値は1となる。分子量分布Mw/Mnの値が1未満になることは理論上あり得ない。ビニル芳香族炭化水素共役ジエン共重合体b-1は、少なくとも2以上のビニル芳香族炭化水素重合体ブロックを有し、かつ、当該2以上のビニル芳香族炭化水素重合体ブロックが、前記ビニル芳香族炭化水素共役ジエン共重合体b-1の両末端に結合している構造であることが好ましく、共役ジエン重合体ブロックが共重合体の連鎖の中央部に1個結合している構造がより好ましい。かかる構造は、ビニル芳香族炭化水素共役ジエン共重合体b-1中のビニル芳香族炭化水素化合物ブロックの平均分子量及び分子量分布を測定し、ビニル芳香族炭化水素共役ジエン共重合体b-1の平均分子量及び分子量分布と比較することにより検証できる。ビニル芳香族炭化水素共役ジエン共重合体b-1のビニル芳香族炭化水素化合物ブロックの分子量は、前述の四酸化オスミウムを触媒としてジターシャリーブチルハイドロパーオキサイドによりブロック共重合体を酸化分解する方法I.M.KOLTHOFF,etal.,J.Polym.Sci.1,4291946に記載の方法により得たビニル芳香族炭化水素重合体ブロック成分但し平均重合度が約30以下のビニル芳香族炭化水素重合体成分は除かれている。をGPC測定することにより求めることができる。ビニル芳香族炭化水素重合体ブロック成分の分子量分布曲線が一山で、元の重合体の平均分子量の約半分の値であれば、2つのブロック鎖長は等しく、共役ジエンブロックが共重合体b-1の中央に位置していることが分かる。二山に分かれたGPC曲線が得られた場合は、共役ジエンブロックがビニル芳香族炭化水素共役ジエン共重合体b-1の中央ではなく、いずれか一方に偏った構造となっていることが分かる。ビニル芳香族炭化水素共役ジエン共重合体b-1のメルトフローレートビニル芳香族炭化水素共役ジエン共重合体b-1のメルトフローレートISO1133温度200°C、荷重5kgfは、樹脂組成物及びこれを成形したダイアライザーの加工性や機械的特性の点から、0.1~50g/10分が好ましく、1~20g/10分がより好ましい。ビニル芳香族炭化水素単独重合体b-2、及びその製造方法ビニル芳香族炭化水素単独重合体b-2は、単量体単位としてビニル芳香族炭化水素のみを用いた重合体である。重合反応に用いられるビニル芳香族炭化水素としては、例えば、スチレン、o-メチルスチレン、p-メチルスチレン、p-tert-ブチルスチレン、1,3-ジメチルスチレン、α-メチルスチレン、ビニルナフタレン、ビニルアントラセン、1,1-ジフェニルエチレン等が挙げられる。特にα-メチルスチレン、スチレンが一般的であり好ましい。工業的にはスチレンが最も好ましいが、得られる重合体の耐熱性の観点では、スチレンとα-メチルスチレンとの共重合体も好ましく使用できる。また、これらは単独で用いてもよく、2種以上を併用してもよい。ビニル芳香族炭化水素単独重合体b-2は、一般的に、ラジカル重合法、例えば、パーオキサイド等のラジカル開始剤を用いる重合法や、加熱によりラジカルを発生させる熱重合法により製造できる。ビニル芳香族炭化水素単独重合体b-2の平均分子量、分子量分布ビニル芳香族炭化水素単独重合体b-2の平均分子量は、樹脂組成物及びこれを成形したダイアライザーの物性と加工性とのバランスの観点より、Mwは20万~100万の範囲が好ましく、より好ましくは20万~50万の範囲である。一方、Mnも同様の理由より5万~30万の範囲が好ましく、より好ましくは9万~24万の範囲である。分子量分布Mw/Mnは2.1~10の範囲が好ましく、より好ましくは、2.1~5の範囲である。一般的に、ラジカル重合プロセス法を利用してビニル芳香族炭化水素単独重合体b-2を作製した場合、高い確率でこの分子量分布の範囲に入る。ラジカル重合プロセスにおいては、パーオキサイド等のラジカル開始剤を使用して重合してもよく、加熱によるラジカルを発生させる熱重合でもよい。また、ブロック共重合体aの製造時に使用するn-ブチルリチウムに代表される脂肪族炭化水素アルカリ金属化合物等の重合開始剤を用いて、連続重合方式重合系内に、逐次、モノマーと開始剤を添加しながら、逐次、ポリマーを取り出す方法でも、分子量分布Mw/Mnは、上記の好ましい範囲のものが得られる。ビニル芳香族炭化水素単独重合体b-2の分子量分布Mw/Mnは、上述したブロック共重合体aやビニル芳香族炭化水素共役ジエン共重合体b-1の場合と同様に、GPC測定を行うことにより求めることができる。ビニル芳香族炭化水素単独重合体b-2のメルトフローレート上述したビニル芳香族炭化水素単独重合体b-2のメルトフローレートISO1133温度200°C、荷重5kgfは、樹脂組成物において良好な成形加工性を得る観点から、0.1~50g/10分が好ましく、0.5~20g/10分がより好ましく、さらに好ましくは1~10g/10分の範囲のものである。ビニル芳香族炭化水素単独重合体b-2としては、特に、汎用ポリスチレン樹脂GPPSと呼ばれるスチレンの単独重合体が好ましく使用される。高い耐熱性と耐衝撃性とのバランスに優れた樹脂組成物を得ることができるため、樹脂組成物においては、上述したbビニル芳香族炭化水素系樹脂として、上述したビニル芳香族炭化水素単独重合体b-2とビニル芳香族炭化水素共役ジエン共重合体b-1とを併用することが好ましい。なお、ビニル芳香族炭化水素系樹脂bとして、ビニル芳香族共役ジエン共重合体b-1とビニル芳香族炭化水素単独重合体b-2を併用する場合、これらの比率は重量比でb-1/b-2=20/80~90/10の範囲であることが好ましく、より好ましくは、b-1/b-2=20/80~80/20の範囲であり、さらに好ましくは、b-1/b-2=30/70~80/20の範囲である。この組成範囲でb-1とb-2を併用することにより、高い耐熱性と耐衝撃性とのバランスに優れた樹脂組成物及びこれを成形したダイアライザーを得ることができる。<ゴム変性ビニル芳香族炭化水素重合体c>本実施形態のダイアライザーを構成する樹脂組成物は、ゴム変性ビニル芳香族炭化水素重合体cを含有する。ゴム変性ビニル芳香族炭化水素重合体cとしては、例えば、耐衝撃性ポリスチレンHIPSとして知られているものを使用でき、特に限定されるものではない。ゴム変性ビニル芳香族炭化水素重合体cを、上述したブロック共重合体aとビニル芳香族炭化水素系樹脂bと組み合わせて配合することにより、a成分とb成分とc成分との組み合わせによる相乗効果、又はa成分とc成分との組み合わせによる相乗効果より、剛性等の機械物性に殆ど影響せずにデュポン衝撃強度のみを更に大幅に向上させる効果がある。一方において、透明性を大幅に低下させないことを考慮し、物性バランスを改善する上で配合量を調整する。上述したように、良好な機械物性を維持しつつデュポン衝撃強度の向上を図り、かつ透明性の低下を防止するという物性バランス上の観点から、ゴム変性ビニル芳香族炭化水素重合体cは、前記a成分、b成分、当該c成分の合計量を100質量としたとき、1~15質量とし、3~12質量とすることが好ましく、5~10質量とすることがより好ましい。ゴム変性ビニル芳香族炭化水素重合体cの製造方法ゴム変性ビニル芳香族炭化水素重合体cは、工業的にはラジカル重合法を用いて、ゴム状重合体の存在下で、連続塊状重合法、懸濁重合法、あるいは乳化重合法により製造することができる。ゴム変性ビニル芳香族炭化水素重合体cの原料として用いられる前記ゴム状重合体としては、ブタジエン、イソプレン等の共役ジエンモノマーを主体とした単独重合体、共重合体、及び/又はこれらの水素添加物が挙げられ、その他、スチレン等のビニル芳香族炭化水素モノマーとの共重合ゴムも好ましい例として挙げられる。ゴム変性ビニル芳香族炭化水素重合体c中のグラフトゴム粒子ゴム変性ビニル芳香族炭化水素重合体cは、グラフトゴム粒子を含有している。前記グラフトゴム粒子は、トルエンに対し不溶成分となる。このことから、c成分中のグラフトゴム粒子含有量が既知であれば、本実施形態のダイアライザーを構成する樹脂組成物からトルエンに対する不溶成分を分離し、測定することにより、樹脂組成物に配合したゴム変性ビニル芳香族炭化水素重合体cの配合量を算出することができる。具体的には、樹脂組成物約1gを沈降管に正確に秤量し、トルエン20mLを注ぎ、室温にて1時間掛けて振とう溶解させる。次いで、遠心分離器を用いて10°C以下、20000rpmにて30分間遠心分離を行うことで、グラフトゴム粒子は沈降し可溶分と分離される。可溶分である上澄み液を、沈降管を静かに傾けて除去し、80°Cで2時間、加熱真空乾燥を行うことで、トルエン不溶分の含有量を測定する。なお、測定に用いる樹脂組成物は、本実施形態のダイアライザーを成形する前の段階の樹脂組成物であってもよく、成形後のダイアライザーを粉砕したものであってもよい。本実施形態のダイアライザーを構成する樹脂組成物においては、上述したa成分、b成分、及びc成分の合計量を100質量としたとき、トルエン不溶分は、0.3~5質量である。これは、前記樹脂組成物中のc成分含有量が、a成分、b成分、c成分の合計量を100質量としたときに1~15質量であり、c成分中のグラフトゴム粒子の含有量がおよそ最大30質量程度であることに起因する。なお、トルエン不溶分は、c成分中のグラフトゴム粒子に由来したものである。この範囲内になるようにゴム変性ビニル芳香族炭化水素重合体cを配合することにより、内部の視認性に必要な透明性を維持しつつ、実用上十分な衝撃強度を有する樹脂組成物が得られる。より好ましいトルエン不溶分の含有量は、1.0質量~5.0質量であり、さらに好ましくは1.2質量~4.0質量の範囲である。ゴム変性ビニル芳香族炭化水素重合体c中のグラフトゴム粒子の平均粒子径は、1.5μm~5μmの範囲が好ましい。グラフトゴム粒子の平均粒子径を1.5μm~5μmの範囲とすることにより、少量配合による衝撃強度改善効果が顕著に得られる。かかる効果を得る観点から2μm~4μmの範囲とすることがより好ましい。グラフトゴム粒子の平均粒子径の測定方法を下記に示す。先ず、ゴム変性ビニル芳香族炭化水素重合体cを、四酸化オスミウムで染色し、それから厚み約75nmの超薄切片を作製し、透過型電子顕微鏡を用いて撮影し、倍率1万倍の写真を得る。次に、写真中、黒く染色されたゴム粒子径を測定して、次式により算出する。平均粒子径=ΣnDi4/ΣnDi3なお、上記式においては、長径Diの粒子の個数がnとする。グラフトゴム粒子は、その内部にポリスチレンを内包した、いわゆるサラミ構造のものやコアシェル構造のものがある。ゴム変性ビニル芳香族炭化水素重合体cのメルトフローレートゴム変性ビニル芳香族炭化水素重合体cのメルトフローレートISO1133温度200°C、荷重5kgfは、樹脂組成物において良好な成形加工性を得るためには0.1~50g/10分が好ましく、1~20g/10分がより好ましい。<その他の熱可塑性重合体>本実施形態のダイアライザーを構成する樹脂組成物には、必要に応じてその他の熱可塑性重合体を配合してもよい。熱可塑性重合体としては、ビニル芳香族炭化水素とメタアクリル酸及び/又はメタアクリル酸アルキルエステル化合物との共重合体が好適に使用することができるが、これらに限定されるものではない。前記メタアクリル酸アルキルエステル化合物のアルキル基の炭素数は1~20であることが好ましい。当該アルキル基としては、例えば、メチル、エチル、プロピル、イソプロピル、n-ブチル、イソブチル、sec-ブチル、tert-ブチル、ペンチル、ヘキシル、オクチル、2-エチルヘキシル、ドデシル、ラウリル、パルミチル、ステアリル、シクロヘキシル等が挙げられ、炭素数1~4のアルキル基がより好ましい。上記熱可塑性重合体は、本発明の主旨に沿えば、配合量についてなんら制限は無いが、樹脂組成物中0~30質量の範囲とすることが好ましい。<添加剤>本実施形態のダイアライザーを構成する樹脂組成物には、必要に応じて添加剤を配合してもよい。特に、加熱による各成分の混練や成形加工時の熱劣化や酸化劣化を抑制するために、酸化防止剤等の熱安定剤等を添加することが好ましい。添加剤の配合量は、樹脂組成物中0.1~1.5質量とすることが好ましい。0.1質量未満とすると添加剤の効果が不十分となり、1.5質量を超えて添加しても効果上意味が無いものとなる。添加剤としては、例えば、2-t-ブチル-63-t-ブチル-2-ヒドロキシ-5-メチルベンジル-4-メチルフェニルアクリレート等の熱安定剤、n-オクタデシル-β-4’-ヒドロキシ-3’,5’-ジ-t-ブチルフェニルプロピオネート等の酸化防止剤が挙げられる。その他、例えば、ガラス繊維、ガラスビーズ、シリカ、炭酸カルシウム、タルク等の無機充填剤;有機繊維、クマロンインデン樹脂等の有機充填剤;有機パーオキサイド、無機パーオキサイド等の架橋剤;酸化チタン、カーボンブラック、酸化鉄等の無機顔料;青,赤,紫,黄等の染料;難燃剤;紫外線吸収剤;帯電防止剤;脂肪酸、脂肪酸アマイド、脂肪酸金属塩等の滑剤;ミネラルオイル、シリコンオイル等のオイル類等が挙げられる。これらは単独で用いてもよく、二種以上を併用してもよい。樹脂組成物の製造方法本実施形態のダイアライザーを構成する樹脂組成物は、従来公知の混練混合方法によって製造できる。例えば、ロール、ミキサー、ニーダー、バンバリー、押出機単軸あるいは二軸等等の公知の混練機を用いた溶融混練方法、ダイアライザーやヘッダーを成形時に複数の材料をドライブレンドし、成形機内の溶融過程で混合させる方法、各成分を有機溶剤等に溶解した溶液状態で攪拌混合した後、溶剤を加熱や減圧等の任意の方法により除去して混合物を得る方法、あるいは、上記の組み合わせ、例えば、一部の成分を有機溶剤等に溶解した溶液状態で攪拌混合した後、溶剤を加熱や減圧等の任意の方法により除去して部分的に混合物を得た後に、前述の混練機を用いた溶融混練法や成形機内の溶融過程で混合させる方法を併用すること等が挙げられる。物性<荷重たわみ温度>本実施形態のダイアライザーは耐熱性に優れており、具体的には、本実施形態のダイアライザーを構成する樹脂組成物は、ISO75、荷重1.8MPaにおける荷重たわみ温度が65°C以上であることが好ましく、より好ましくは70°C以上である。荷重たわみ温度の上限値については特に制限は無いが、ビニル芳香族炭化水素を主体とする樹脂組成物であるため、おおよそ100°C以下程度となる。荷重たわみ温度は、ビニル芳香族炭化水素の材料を選択したり、共役ジエン成分量を調整したりすることにより制御できる。例えば、ビニル芳香族炭化水素としてスチレンを用いた場合、スチレン単独重合体での荷重たわみ温度がラジカル重合法で約83°Cである。樹脂組成物を構成するビニル芳香族炭化水素としてα-メチルスチレン等を用いた場合はスチレンを用いた場合よりも荷重たわみ温度が上昇し、さらには、樹脂組成物を構成する共重合体の比率によっても調整することができる。一方、荷重たわみ温度が65°C未満であると、耐熱性が不十分であるため、ダイアライザー本体と中空糸膜とを熱硬化性樹脂を用いて固定する際、反応熱が低く、硬化時間が長い熱硬化性樹脂を限定して使用せざるを得ないため、工業的、経済的な面で好ましくない。荷重たわみ温度は、後述する実施例に記載する方法により測定することができる。なお、当該測定方法において用いる試験片は、ダイアライザーを成形する前段階の樹脂組成物の成形片であってもよく、ダイアライザーとして成形後、これを粉砕して再度作製した成形片であってもよい。<ビカット軟化温度>本実施形態のダイアライザーは耐熱性に優れており、具体的には、本実施形態のダイアライザーを構成する樹脂組成物は、ISO306で規定される荷重10Nにおけるビカット軟化温度が93°C以上であることが好ましい。ビカット軟化温度が93°Cであることで、ダイアライザーとして十分な耐熱性を有し、生産効率や経済性の要求に十分応えることが可能となる。なおビカット軟化温度は、東洋精機製作所製の試験装置を使用し、試験片厚み3mm以上とし実施例では4mmで実施、昇温速度50°C/hrで測定できる。ビカット軟化温度は、後述する実施例に記載する方法により測定することができる。なお、当該測定方法において用いる試験片は、ダイアライザーを成形する前段階の樹脂組成物の成形片であってもよく、ダイアライザーとして成形後、これを粉砕して再度作製した成形片であってもよい。<デュポン衝撃強度>本実施形態のダイアライザーは衝撃強度特性に優れており、具体的には、本実施形態のダイアライザーを構成する樹脂組成物は、JISK5400における50破壊デュポン衝撃強度ミサイル先端径1/4インチ、サンプル受け台の内径30mmが、厚さ2mmの射出鏡面平板を用いて測定したとき、3.0kgcm以上であるものとし、好ましくは5.0kgcm以上であり、より好ましくは10kgcm以上である。特に、ダイアライザー本体については、透析液を充填する際、かん子等で叩いて内部の空気泡を抜く作業が必要であることから、デュポン衝撃強度が3.0kgcm以上であることが好ましい。なお、例えば、誤って床に落下させた際に破損を防止するためには、デュポン衝撃強度はより高い方が望ましい。一方、ヘッダーは、誤って床に落下させた際の破損を防止するために、デュポン衝撃強度が10kgcm以上であることが好ましい。なお、デュポン衝撃強度の上限値については、特に制約されるものではないが、剛性や透明性等の他の要求特性とのバランスの観点から、その実力値として、厚さ2mmの射出鏡面平板における上限値は100kgcm程度である。デュポン衝撃強度は、後述する実施例に記載する方法により測定することができる。なお、当該測定方法において用いる試験片は、ダイアライザーを成形する前段階の樹脂組成物の成形片であってもよく、ダイアライザーとして成形後、これを粉砕して再度作製した成形片であってもよい。<曇価>本実施形態のダイアライザーは透明性に優れており、具体的には、本実施形態のダイアライザーを構成する樹脂組成物は、ISO14782における曇価が、厚さ2mmの射出鏡面平板を用いて測定したとき、30以下であることが好ましく、25以下であることがより好ましい。曇価が30以下であるものとすることにより、本実施形態のダイアライザーの内部視認性が実用上問題無いものとなる。曇価は、後述する実施例に記載する方法により測定することができる。なお、当該測定方法において用いる試験片は、ダイアライザーを成形する前段階の樹脂組成物の成形片であってもよく、ダイアライザーとして成形後、これを粉砕して再度作製した成形片であってもよい。<黄変度>本実施形態におけるダイアライザーは、成形品を製品へ組立て製造する過程において、通常、電子線滅菌やγ線滅菌が行われる。そのため、電子線やγ線に対する耐性を有していることが要求される。電子線やγ線に対する耐性として照射した際の黄変度ΔYIが適用できる。黄変度ΔYIは、電子線を照射エネルギーとして25kGyを照射後、JISK7105の規定に従い測定できる。外観上の品質の低下や機械的特性の低下を抑制する観点から、本実施形態のダイアライザーを構成する樹脂組成物は、黄変度ΔYIは、10以下が好ましく、5以下がより好ましい。黄変度は、後述する実施例に記載する方法により測定することができる。なお、当該測定方法において用いる試験片は、ダイアライザーを成形する前段階の樹脂組成物の成形片であってもよく、ダイアライザーとして成形後、これを粉砕して再度作製した成形片であってもよく、またさらには、ダイアライザー自体に対して測定することもできる。ダイアライザーの製造方法本実施形態のダイアライザーは、公知の成形加工方法によって成形することができる。例えば、ブロー成形法、押出成形法、射出成形法が可能であるが、特に射出成形法が生産効率上優れているため好ましい。ダイアライザーの物性<ビカット軟化温度>本実施形態におけるダイアライザーは、ISO306、荷重10Nにおけるビカット軟化温度が93°C以上であり、より好ましくは95°C以上である。一方、ビカット軟化温度の上限値については特に制限は無いが、ビニル芳香族炭化水素を主体とする樹脂組成物であるため、おおよそ120°C以下程度となる。ビカット軟化温度は、上述したように、原料である樹脂組成物を用いて試験片を作製し、これにより測定することもできるが、ダイアライザーの一部を切り出した樹脂片でも、再加熱し厚み3mm以上の試験片とすることにより測定することができる。<切削加工性>本実施形態のダイアライザーを構成するダイアライザー本体の成形を行い、ウレタン等の熱硬化性樹脂により内部の中空糸を開口部面で固定し、端面から所定の位置にて切削加工機により切削を行うと、割れや欠けの発生が確認されず、切削加工性が極めて良好である。本実施形態のダイアライザーを構成する樹脂組成物として、デュポン衝撃強度が3kgcm以上であるものとすることにより、上記良好な切削加工性が実現できる。以下、本発明のダイアライザーについて、具体的な実施例と、これとの比較例を挙げて説明する。先ず、ブロック共重合体a、ビニル芳香族炭化水素系樹脂b、ゴム変性ビニル芳香族炭化水素重合体cを製造し、これらの原料を用いて、試験片、及びダイアライザーを成形し、評価を行った。ブロック共重合体aブロック共重合体a-1窒素ガス雰囲気下において、スチレン20質量部を25質量の濃度で含むシクロヘキサン溶液に、n-ブチルリチウムを0.08質量部とテトラメチルメチレンジアミン0.015質量部を添加し、80°Cで20分間重合した。その後、1,3-ブタジエン8質量部を25質量の濃度で含むシクロヘキサン溶液を一度に添加し、80°Cで15分間重合した。次に、1,3-ブタジエン9質量部とスチレン15質量部を25質量の濃度で含むシクロヘキサン溶液を30分かけて連続的に添加しながら80°Cで重合した。次に、1,3-ブタジエン8質量部を25質量の濃度で含むシクロヘキサン溶液を一度に添加して、80°Cで15分間重合した。次に、スチレン3質量部を25質量の濃度で含むシクロヘキサン溶液を添加して80°Cで5分間重合した。次に、エタノールをn-ブチルリチウムに対して0.4倍モル添加して、5分間保持した。次に、スチレン37質量部を25質量の濃度で含むシクロヘキサン溶液を添加し、80°Cで25分間重合した。その後、重合を完全に停止するため、反応器中にエタノールをn-ブチルリチウムに対して0.6倍モル添加し、熱安定剤としてブロック共重合体100質量部に対して2-t-ブチル-63-t-ブチル-2-ヒドロキシ-5-メチルベンジル-4-メチルフェニルアクリレートを0.3質量部添加し、その後、溶媒を除去することによってブロック共重合体を回収した。このようにして得られたブロック共重合体は、スチレン含有量75質量の、S1-B1-B/S1-B2-S2構造の、2つのピーク分子量を有する線状のブロック共重合体であった。なお、ブロック構造を表す式中の、S、B、B/Sに付した番号は、それぞれブロック共重合体におけるビニル芳香族炭化水素ブロックSと、共役ジエン重合体ブロックBと、ビニル芳香族炭化水素/共役ジエン共重合体ブロックB/Sのブロックを同定するための番号であり、数字が異なるものは、それぞれの分子量重合度が同じであっても異なっていてもよく、また更には、ビニル芳香族炭化水素/共役ジエン共重合体ブロックB/Sの場合は、ビニル芳香族炭化水素と共役ジエンとの共重合比率が同じであっても異なっていてもよい以下、a-2~a-7についても同様とする。。ブロック共重合体a-2窒素ガス雰囲気下において、スチレン20質量部を25質量の濃度で含むシクロヘキサン溶液に、n-ブチルリチウムを0.08質量部とテトラメチルメチレンジアミン0.015質量部を添加し、80°Cで20分間重合した。次に、1,3-ブタジエン14質量部とスチレン10質量部を25質量の濃度で含むシクロヘキサン溶液を30分かけて連続的に添加しながら80°Cで重合した。次に、1,3-ブタジエン16質量部とスチレン10質量部を25質量の濃度で含むシクロヘキサン溶液を30分かけて連続的に添加しながら80°Cで重合した。次に、スチレン30質量部を25質量の濃度で含むシクロヘキサン溶液を添加して80°Cで30分間重合した。その後、重合を完全に停止するため、反応器中にエタノールをn-ブチルリチウムに対して等倍モル添加し、熱安定剤としてブロック共重合体100質量部に対して2-t-ブチル-63-t-ブチル-2-ヒドロキシ-5-メチルベンジル-4-メチルフェニルアクリレートを0.3質量部添加し、その後、溶媒を除去することによってブロック共重合体を回収した。このようにして得られたブロック共重合体は、スチレン含有量70質量の、S1-B/S1-B/S2-S2構造の線状のブロック共重合体であった。ブロック共重合体a-3~7ブロック共重合体のスチレン含有量をブタジエンとスチレンとの重量比で調整した。ブロック共重合体の分子量を開始剤の量とエタノールの添加位置と添加量で調整した。そのSブロック率をB/S部の量比で調整した。さらに、スチレンブロック分子量を、Sスチレンの量比とエタノールの添加位置と添加量とで調整した。その他の条件は、a-2と同様としてブロック共重合体を製造した。下記表1に、ブロック共重合体a-1~7の構造、組成等を示す。表1中、Sブロック率とは、ブロック共重合体aを構成している全ビニル芳香族炭化水素単位に対する、重合体ブロック当該例においては、スチレンブロックの重量割合であるものとする。なお、下記表1に示すブロック共重合体aに関する構造は、下記の方法に従い測定した。<ブロック共重合体aの全ビニル芳香族炭化水素スチレン含有量>UV計紫外線吸光光度計により測定した。具体的には、ブロック共重合体aを約30mg0.1mg単位まで正確に秤量をクロロホルム100mLに溶解させ、そのポリマー溶液を石英セルに満たして分析装置にセットし、これに紫外線波長260~290nmを走査させ、得られた吸光ピーク高さの値により検量線法を用いて求めた。ビニル芳香族炭化水素がスチレンの場合、ピーク波長は269.2nmに現れた。<ブロック共重合体aの共役ジエンブタジエン含有量>上記で得られたスチレン含有量の質量を元に、100質量から差し引いて算出した。<ブロック共重合体aの重量平均分子量Mw、数平均分子量Mn、分子量分布Mw/Mn、分子量ピーク数>GPC装置により測定した。GPC装置は、東ソー社製HLC-8220、カラムは、東ソー社製SuperMultiporeHZ-Mを2本直列に接続し、カラム温度は40°C一定に保ち、送液量は0.2mL/分の条件で測定を行った。検出器は、屈折計RIを用いた。一方、サンプル調整方法としては、溶媒としてテトラヒドロフランを使用し、分子量測定を行う目的の重合体50mgに対し、テトラヒドロフラン10mLを加え、完全に溶解させ、ろ過して不溶分を除去して測定用サンプルを得た。まず、分子量が各々異なる分子量既知の標準ポリスチレンサンプルを9点用いて検量線を作成した。最も高分子量の標準ポリスチレンの重量平均分子量Mwは109万、最も低分子量のものは1050のものを使用した。続いて、分子量を測定する目的のブロック重合体aを用いて上記の要領で測定用サンプルを調整した。実際の測定は、カラムが収納されている槽内温度が一定になったことを確認した後、溶液サンプルを注入し、測定を開始する。測定終了後、分子量分布曲線が得られた。分布曲線の統計処理を行い、重量平均分子量Mw及び数平均分子量Mnを算出した。分子量分布は、得られた重量平均分子量Mwを数平均分子量Mnで除した値とした。分子量ピーク数は、上記分子量分布曲線より判断した。<ブロック共重合体aのビニル芳香族炭化水素スチレンのブロック率>先ず、上記のようにしてスチレン含有量を測定し、次に、重合体ブロックを構成しているスチレン含有量の測定を行った。具体的には、正確に秤量した重合体約50mgを約10mLのクロロホルムに溶解した後、オスミウム酸溶液を加えて共役ジエン部分を分解し、分解後のポリマー溶液を約200mLのメタノール中に静かに滴下した。これによりメタノールに溶解しない重合体ブロックスチレン成分が沈殿した。この沈殿したポリマー分がブロックスチレンのみである。ブロックを形成していないスチレン単量体や、重合度の低いスチレンは、メタノール/クロロホルム混合溶液に溶解した。ポリマー沈殿分をろ過し、真空乾燥後、残渣としてのブロックスチレンの重量を秤量することにより、ブロックスチレン量の値が得られた。Sブロック率は、ブロックスチレン量を全スチレン量で除した値とした。表1中、分子量ピークの数は、重合途中にエタノールの添加を行って、一部失活させた場合、2以上となる。ビニル芳香族炭化水素系樹脂bビニル芳香族炭化水素共役ジエン共重合体b-1ビニル芳香族炭化水素共役ジエン共重合体b-1-1~6ビニル芳香族炭化水素含有量が93質量~99.9質量、共役ジエン含有量が7~0.1質量からなるビニル芳香族炭化水素共役ジエン共重合体b-1は、窒素ガス雰囲気下で、シクロヘキサン溶媒中で、開始剤としてn-ブチルリチウムを用い、スチレン、1,3-ブタジエン、スチレンの順、又はスチレン、スチレンと1,3-ブタジエンの混合物、スチレンの順、のいずれかの方法で、モノマーのシクロヘキサン溶液を添加して重合し、その後、エタノールを添加して重合を停止し、その後、安定剤として当該重合体100質量部に対して、2-1-2-ヒドロキシ-3,5-ジ-t-ペンチルフェニルエチル-4,6-ジ-t-ペンチルフェニルアクリレートを0.3質量部添加し、その後、溶媒を除去することによって、目的とする線状のビニル芳香族炭化水素共役ジエン共重合体b-1を回収した。なお、b-1-5のみ、スチレン、1,3-ブタジエンの順でモノマーのシクロヘキサン溶液を添加して重合を行った。得られたビニル芳香族炭化水素共役ジエン共重合体b-1は、S1-B1-S2、又はS1-B/S1-S2、又はS1-B1の構造であった。ビニル芳香族炭化水素共役ジエン共重合体b-1-1~6の構造、スチレン含有量質量、b-1を構成する全スチレンにおけるSブロック率Sブロック率、分子量分布、ブロック共重合体のピーク分子量に対するブロックスチレンのピーク分子量の比率、ブロックスチレンのピーク分子量の数を、下記表2に示す。なお、下記表2に示すビニル芳香族炭化水素共役ジエン共重合体b-1-1~6の構造、物性は、下記の方法に従い測定した。<ビニル芳香族炭化水素スチレン含有量質量>上述したブロック共重合体aと同様な方法にて、UV計を用いて測定した。具体的には、正確に秤量した重合体約50mgを100mLのクロロホルムに溶解して石英セルに満たして分析装置にセットし、これに紫外線波長260~290nmを走査させ、得られた吸光ピーク高さの値により検量線法を用いて求めた。ビニル芳香族炭化水素がスチレンの場合、ピーク波長は269.2nmに現れる。<ビニル芳香族炭化水素共役ジエン共重合体b-1のビニル芳香族炭化水素スチレンのSブロック率質量>先ず、上記のようにしてスチレン含有量を測定し、次に、ビニル芳香族炭化水素共役ジエン共重合体b-1を構成しているスチレン含有量の測定を行った。具体的には、正確に秤量した重合体約50mgを約10mLのクロロホルムに溶解した後、オスミウム酸溶液を加えて共役ジエン部分を分解し、分解後のポリマー溶液を約200mLのメタノール中に静かに滴下した。これによりメタノールに溶解しない重合体ブロックスチレン成分が沈殿した。この沈殿したポリマー分がブロックスチレンのみである。ブロックを形成していないスチレン単量体や、重合度の低いスチレンは、メタノール/クロロホルム混合溶液に溶解した。ポリマー沈殿分をろ過し、真空乾燥後、残渣としてのブロックスチレンの重量を秤量することにより、ブロックスチレン量の値が得られた。Sブロック率は、ブロックスチレン量を全スチレン量で除した値とした。<ビニル芳香族炭化水素共役ジエン共重合体b-1の分子量分布Mw/Mn>ブロック共重合体aの測定と同じ装置を用いて同じ要領にて、重量平均分子量及び数平均分子量を算出した。分子量分布の値は、得られた重量平均分子量Mwを数平均分子量Mnで除した値とした。<ビニル芳香族炭化水素共役ジエン共重合体b-1のビニル芳香族炭化水素ブロックブロックスチレンのピーク分子量>上記でSブロック率の測定の際に得られた、ポリマー沈殿分について、上記と同様にGPC測定を行い、分子量分布曲線を得た。ピーク分子量が1つのピークで、かつ元のビニル芳香族炭化水素共役ジエン共重合体b-1の約半分の分子量であれば、共役ジエンブロックが重合体連鎖のほぼ中央に存在し、両端のビニル芳香族炭化水素ブロック鎖の分子量がほぼ同等であることが示唆される。ブロックスチレンのGPC測定において、得られた分子量曲線のピーク分子量が2個以上確認された場合は、最も高分子量側のピーク分子量と、最も低分子側のピーク分子量の差を求めた。<ビニル芳香族炭化水素共役ジエン共重合体b-1のメルトフローレート>ISO1133の規格に準じ、温度200°C、荷重5kgfの条件で測定した。表2中、G条件とは、試験温度200°C、荷重5kgfを示す。ビニル芳香族炭化水素単独重合体b-2ビニル芳香族炭化水素単独重合体b-2は市販のポリスチレンPSジャパン株製PSJポリスチレン685を使用した。GPC測定による分子量分布Mw/Mnは2.6、メルトフローレート条件:200°C、荷重5kgfは2.1であった。ゴム変性ビニル芳香族炭化水素重合体:ゴム変性重合体cゴム変性ビニル芳香族炭化水素重合体c-1スチレンブタジエン共重合ゴムSBR:旭化成ケミカルズ株製、タフデン2000A、結合スチレン量25質量をスチレンに溶解し、次いでエチルベンゼン及び、1,1-ジ-t-ブチルパーオキシ3,3,5-トリメチルシクロヘキサン、ジ-t-ブチルパーオキサイドを少量加え、最終的に下記の組成より成る重合原液を調製した。スチレンブタジエン共重合ゴム:8.0質量スチレン:76.9質量エチルベンゼン:15.0質量1,1-ジ-t-ブチルパーオキシ3,3,5-トリメチルシクロヘキサン:0.01質量ジ-t-ブチルパーオキサイド:0.02質量アルファメチルスチレンダイマー:0.04質量上記の重合原液を、各々の内容積が6.2リットルの撹拌機付きの3槽式反応機に2.2L/時間にて連続的に送液した。第一槽反応機出口の固形分濃度が38質量となるように反応機内温度を制御した。最終槽反応機出口の固形分濃度が80質量となるように反応機内温度を調整した。次いで230°C、真空下の脱揮装置に送り込み、未反応のスチレン及びエチルベンゼンを除去し、押出機にて造粒しペレット状のゴム変性ビニル芳香族炭化水素重合体c-1を得た。ゴム変性ビニル芳香族炭化水素重合体中のスチレンブタジエン共重合ゴムの割合は10質量であった。ゴム変性ビニル芳香族炭化水素重合体c-2ポリブタジエンゴムBR:旭化成ケミカルズ株製、ジエン55AEをスチレンに溶解し、次いでエチルベンゼン及び、1,1-ジ-t-ブチルパーオキシ3,3,5-トリメチルシクロヘキサン、ジ-t-ブチルパーオキサイドを少量加え、最終的に下記の組成より成る重合原液を調製した。ポリブタジエンゴム:4.0質量スチレン:80.9質量エチルベンゼン:15.0質量1,1-ジ-t-ブチルパーオキシ3,3,5-トリメチルシクロヘキサン:0.01質量ジ-t-ブチルパーオキサイド:0.02質量アルファメチルスチレンダイマー:0.04質量上記の重合原液を、上述したc-1と同様の手順により重合を行い、ペレット状のゴム変性ビニル芳香族炭化水素重合体c-2を得た。ゴム変性ビニル芳香族炭化水素重合体中のポリブタジエンゴムの割合は5質量であった。このとき攪拌翼の回転速度を調節することにより、ゴム粒子の平均粒子径を調整した。平均粒子径の測定方法を下記に示す。先ず、ゴム変性ビニル芳香族炭化水素重合体cを、四酸化オスミウムで染色し、それから厚み約75nmの超薄切片を作製し、透過型電子顕微鏡を用いて撮影し、倍率1万倍として写真を撮影した。次に、写真中、黒く染色されたゴム粒子径を測定して、次式により算出した。平均粒子径=ΣnDi4/ΣnDi3なお、上記式においては、長径Diの粒子の個数がnとする。下記表3に、ゴム変性ビニル芳香族炭化水素重合体c-1~2の、ゴム成分、ゴム成分含有量、ゴム粒子の平均粒子径μm、トルエン不溶分、メルトフローレートG条件を示した。なお、下記表3に示すゴム変性ビニル芳香族炭化水素重合体c-1~2の構造、物性は、下記の方法に従い測定した。<ゴム成分含有量>製造時に使用したゴム状重合体の仕込み量と最終槽反応機出口の固形分濃度から、質量として算出した。<トルエン不溶分質量>ゴム変性ビニル芳香族炭化水素重合体c約1gを沈降管に正確に秤量し、トルエン20mLを注ぎ、室温にて1時間掛けて振とう溶解させた。次に、遠心分離器を用いて10°C以下、20000rpmにて30分間遠心分離を行うことで、グラフトゴム粒子は沈降し、可溶分と分離した。可溶分である上澄み液を、沈降管を静かに傾けて除去し、80°Cで2時間、加熱真空乾燥を行い、c中のトルエン不溶分の含有量を測定した。<メルトフローレート>ISO1133の規格に従い、G条件200°C、荷重5kgfで測定した。表3中、BR:ポリブタジエン、SBR:スチレンブタジエン共重合体結合スチレン量25質量をそれぞれ示す。実施例1~24、比較例1~9上述のようにして製造したブロック共重合体aと、ビニル芳香族炭化水素系樹脂bと、ゴム変性ビニル芳香族炭化水素重合体cとを用いて、下記表4、5に示す配合比率に従って、スクリュー径30mm、L/D=42、シリンダー設定温度210°Cの二軸押出機で溶融混練し、ダイアライザーを構成する樹脂組成物のペレットを得た。なお、実施例23は、用いた各成分とそれらの比率は実施例22と同一であるが、混合方法を以下の通りとした。すなわち、ブロック共重合体a-4と、ビニル芳香族炭化水素系樹脂b-1-4を各々重合し、重合停止し、熱安定剤を添加した後、各々の重合体がシクロヘキサンに溶解した状態にて、2つの重合体溶液を表5に示す比率になるように混合し、1分間攪拌した後、溶媒を除去することによって重合体混合物を得、当該重合体混合物と、ゴム変性ビニル芳香族炭化水素重合体c-2を上記二軸押出機で溶融混練し、ダイアライザーを構成する樹脂組成物のペレットを得た。なお、比較例7としてはビニル芳香族炭化水素系単独重合体b-2であるポリスチレン単味PSジャパン株製PSJポリスチレン685、比較例8としては市販のポリカーボネート樹脂単独出光石油化学製タフロンA2200、比較例9としてメタクリル酸メチルスチレンブタジエン樹脂MBS樹脂単独電気化学工業製デンカTHポリマーTH-11を、ダイアライザーを構成する樹脂組成物として用いた。上述のようにして作製、又は用意した樹脂組成物を用いて、図1に示すような構成のダイアライザーを成形した。上記実施例1~24、比較例1~9において作製したダイアライザーを構成する樹脂組成物を用いて、特性及び物性の評価を行った。具体的には、樹脂組成物を、型締力120トンの射出成形機を用いて、シリンダー温度210°C、金型温度40°Cとして、ISO規格の試験片と、縦90mm、横50mm、厚み2mmの鏡面状平板試験片を成形した。ただし、ビカット軟化温度のみは、その試験片は、ダイアライザーの本体容器を切削後、粉砕し、熱プレス成形により再度成形して得た試験片を用いた。23°Cで24時間状態調節後、下記試験、測定評価を行った。トルエン不溶分樹脂組成物約1gを沈降管に正確に秤量し、トルエン20mLを注ぎ、室温にて1時間掛けて振とう溶解させた。次いで、遠心分離器を用いて10°C以下、20000rpmにて30分間遠心分離を行うことで、グラフトゴム粒子は沈降し可溶分と分離した。可溶分である上澄み液を、沈降管を静かに傾けて除去し、80°Cで2時間、加熱真空乾燥を行うことで、トルエン不溶分の含有量を測定した。a成分b成分c成分の合計を100質量としたときの、トルエン不溶分の含有量質量を算出した。荷重たわみ温度荷重たわみ温度は、試験規格ISO75に準じ、荷重1.8MPaの条件でISO試験片を用いて測定した。荷重たわみ温度の結果について、下記のように評価した。65°C未満:×実用上の耐熱性が不足65°C以上70°C未満:○実用上の最低限の耐熱性を有する70°C以上:◎特に耐熱性に優れているビカット軟化温度ビカット軟化温度は、試験規格ISO306に準じ、荷重10Nの条件で測定を行った。試験片は、ダイアライザーをバンドソーで切断し、更に中空糸膜を取り除いた後、粉砕機で1~2mm大に粉砕した粉砕品を、温度200°Cの加熱プレス成形機にて、12mm×25mm、厚み4mmの試験片を成形して得たものを使用した。ビカット軟化温度の結果について、下記のように評価した。93°C未満:×実用上の耐熱性が不足93°C以上97°C未満:○実用上の最低限の耐熱性を有する97°C以上:◎特に耐熱性に優れているデュポン衝撃強度デュポン衝撃強度は、試験規格JISK5400に準じ、鏡面状平板試験片を用いて、ミサイル先端径1/4インチ、内径30mmの受け台を用いて、50破壊強度を求めた。試験機は、東洋精機社製の最高高さ50cm、手動型で卓上設置型の試験機を使用した。錘は300gと1kgの2種類をその強度によって使い分けを行い、10kgcm超の強度の場合は1kgの錘を用いて算出した。算出方法は、1kgの錘を用いて30cmの高さから自由落下で50の確率にて破壊する場合、デュポン衝撃強度は30kgcmとなる。デュポン衝撃強度の結果について、下記のように評価した単位:kgcm。3未満:×不良3以上5未満:○良好5以上10未満:◎優れている10以上:◎極めて優れている曇価曇価は、試験規格ISO14782に準じ、鏡面状平板試験片を用いて、ヘイズメーターにて測定した。曇価の測定結果の指標を下記に示す。20以下:内部の視認に十分かつ良好な透明性を有する。20超30以下:若干の曇りがあるものの、実用上、内部の視認性に問題が無い。30超100以下:透明性がかなり損なわれており、内部の視認性が妨げられている。黄変度黄変度以下、ΔYIと略記は、試験規格JISK7105に準じ、鏡面平板試験片を用いて、照射前と電子線25kGy照射後について各々のイエローインデックスYIを測定し、その差であるΔYI黄変度を求めた。ΔYIの測定結果の指標を下記に示す。5以下:十分な耐性を有し、外観及び機械的強度への影響は小さく限定的である。5超10以下:若干の黄変が認められるが、耐衝撃性や剛性への影響は小さく限定的である。10超:黄変度が大きく、外観における品質低下のみならず、耐衝撃性や剛性への悪影響が懸念される。切削加工性さらに、実施例1~24、比較例1~9により作製したダイアライザーを構成する樹脂組成物のペレットを用いてダイアライザーの本体容器を作製し、切削加工性を評価した。切削加工性は、切削加工時における成形体の欠けや割れの不具合や、形状変化等によるヘッダーとの勘合不具合の有無を評価するため、上記各樹脂組成物のペレットを用いて、350トン射出成形機により、シリンダー温度220°C、金型温度55°Cとして、図1に示されているダイアライザー本体10の成形を行い、熱硬化性ウレタン樹脂により開口部を塞いだ後、端面から5mmの位置にて切削加工機にて、n=10サンプル数:10で切削を実施し、欠けや割れの不具合や、変形による勘合の不具合の発生数を下記の基準により評価した。10本全てにおいて欠け割れ開口部の変形が発生せず、切削加工性良好:◎10本の内、少なくとも1本に欠け割れが発生した:×表4中、樹脂組成物中の共役ジエン量とは、ブロック共重合体aとビニル芳香族炭化水素系樹脂bとゴム変性ビニル芳香族炭化水素重合体cからなる樹脂組成物に含まれる共役ジエンの総含有量を示す。共役ジエン量は、a、b、cの各々に含まれる共役ジエンの総含有量/樹脂組成物の総質量により算出した。表5中、樹脂組成物中の共役ジエン量とは、ブロック共重合体aとビニル芳香族炭化水素系樹脂bとゴム変性ビニル芳香族炭化水素重合体cからなる樹脂組成物に含まれる共役ジエンの総含有量を示す。共役ジエン量は、a、b、cの各々に含まれる共役ジエンの総含有量/樹脂組成物の総質量により算出した。実施例1~24の樹脂組成物は、いずれもビカット軟化温度と荷重たわみ温度とデュポン衝撃強度とのバランスが良好であり、かつ実用上十分な透明性、視認性が確保できており、電子線照射後のΔYIが低減化されており、ダイアライザーとして、優れた物性を有していることが分かった。また、実施例1~24の樹脂組成物を用いてダイアライザーを製造する工程における切削加工性についても良好な評価が得られており、製造歩留まりが良く、不良品の発生が極めて低く、製造コストの観点からも優れていたことが分かった。比較例1~9の樹脂組成物は、ビカット軟化温度、荷重たわみ温度、デュポン衝撃強度、及びこれらのバランス、透明性、ΔYI、切削加工性の、少なくともいずれかの評価に劣り、ダイアライザーとして、実用上十分な特性を有していないことが分かった。実施例1~24、比較例1~9により作製した樹脂組成物を用いたダイアライザーの実用性の評価上述した実施例1~24、比較例1~9において作製した表4、表5に示す配合比率の樹脂組成物ペレットを、350トン射出成形機により、シリンダー温度220°C、金型温度55°Cとして、図1に示すダイアライザー本体とヘッダーとを各々成形し、互いを溶着させてダイアライザーを得た。このダイアライザーを、実際に所定の外部透析装置に接続し使用した。実施例1~24により作製した樹脂組成物は、ビカット軟化温度、荷重たわみ温度、デュポン衝撃強度のバランスが良好であるとの評価が得られ、ダイアライザーに成形した場合にも寸法安定性に優れ、外部透析装置と確実に接続させることができ、さらには実用上十分な透明性を有しているため良好な視認性が得られ、かん子で叩いたり落下させたりした場合においても破損することが無かった。また、切削加工性についても良好であった。本出願は、2010年11月9日に日本国特許庁へ出願された、日本特許出願特願2010-251111に基づくものであり、その内容はここに参照として取り込まれる。"